ВОДНЫЕ ДИСПЕРСИИ ЗАКАПСУЛИРОВАННЫХ В ПОЛИМЕР ЧАСТИЦ, ОТНОСЯЩИЕСЯ К НИМ КОМПОЗИЦИИ ДЛЯ ПОКРЫТИЯ ОСНОВЫ

1. Водная дисперсия, включающая закапсулированные в полимер частицы, в которой закапсулированные в полимер частицы включают частицы, закапсулированные в сыпучий полимер.
2. Водная дисперсия по п.1, в которой частицы включают наночастицы.
3. Водная дисперсия по п.2, в которой наночастицы включают неорганические наночастицы.
4. Водная дисперсия по п.3, в которой наночастицы включают неорганические наночастицы, выбранные из коллоидного диоксида кремния, тонкодисперсного диоксида кремния, аморфного диоксида кремния, оксида алюминия, коллоидного оксида алюминия, диоксида титана, оксида железа, оксида цезия, оксида иттрия, коллоидного оксида иттрия, коллоидного диоксида циркония, аморфного диоксида циркония и их смесей.
5. Водная дисперсия по п.3, в которой неорганические наночастицы включают смешанный оксид металла.
6. Водная дисперсия по п.2, в которой наночастицы имеют максимальную мутность 10%.
7. Водная дисперсия по п.2, в которой наночастицы включают органические наночастицы.
8. Водная дисперсия по п.7, в которой органические наночастицы включают органические пигменты, выбранные из периленов, хинакридонов, фталоцианинов, изоиндолинов, диоксазинов (а именно трифендиоксазинов), 1,4-дикетопирролопирролов, антрапиримидинов, антантронов, флавантронов, индантронов, перинонов, пирантронов, тиоиндиго, 4,4'-диамино-1,1'-диантрахинонила, азосоединений, их замещенных производных и их смесей.
9. Водная дисперсия по п.1, в которой сыпучий полимер включает продукт реакции (i) полимеризующегося полиэфирного полиуретана и (ii) этилен-ненасыщенного мономера.
10. Водная дисперсия по п.9, в которой полимеризующийся полиэфирный полиуретан включает полиэфирный полиуретан, имеющий терминальную, этиленовую ненасыщенность.
11. Водная дисперсия по п.10, в которой полиэфирный полиуретан, имеющий терминальную этиленовую ненасыщенность, получают из реагентов, включающих:
(а) полиизоцианат;
(б) полиэфирный полиол; и
(в) материал, включающий этилен-ненасыщенную группу и активную водородную группу.
12. Водная дисперсия по п.11, в которой полиэфирный полиуретан, имеющий терминальную этиленовую ненасыщенность, получают из реагентов, включающих дополнительно:
(г) полиамин; и
(д) материал, содержащий кислотную функциональную группу или ангидрид и функциональную группу, реакционноспособную в отношении изоцианата или гидроксильных групп.
13. Водная дисперсия по п.9, в которой полимеризующийся полиэфирный полиуретан является диспергируемым в воде.
14. Водная дисперсия по п.9, в которой полимеризующийся полиэфирный полиуретан имеет средневесовую молекулярную массу 40000-80000 граммов на моль.
15. Композиция для порошкового покрытия, образованная из водной дисперсии по п.1.
16. Основа, по меньшей мере, частично покрытая покрытием, нанесенным из композиции для порошкового покрытия по п.15.
17. Основа по п.16, в которой основа включает металлическую основу.
18. Многослойное сложное покрытие, в котором, по меньшей мере, один слой покрытия нанесен из композиции для порошкового покрытия по п.15.
19. Композиция для порошкового покрытия по п.15, в которой композицию для порошкового покрытия получают способом, включающим:
(1) введение в экструдер компонентов, включающих:
(а) водную дисперсию по п.1 и
(б) сухие материалы;
(2) смешивание (а) и (б) в экструдере
(3) удаление летучих компонентов из смеси для образования экструдата;
(4) охлаждение экструдата и
(5) измельчение экструдата до желательного размера частиц.
20. Способ получения водной дисперсии закапсулированных в полимер частиц, включающий:
(1) получение в водной среде смеси из:
(а) частиц,
(б) этилен-ненасыщенного мономера и
(в) диспергируемого в воде полимеризующегося диспергирующего средства и
(2) полимеризацию этилен-ненасыщенного мономера и полимеризующегося диспергирующего средства для образования закапсулированных в полимер частиц, содержащих диспергируемый в воде полимер,
где способ не включает стадию воздействия на смесь условий высокого усилия сдвига.
21. Способ по п.20, в котором после стадии (1) частицы формируются в наночастицы.
22. Способ по п.20, в котором диспергируемое в воде полимеризующееся диспергирующее средство включает полимеризующийся полиэфирный полиуретан.
23. Способ по п.22, в котором полимеризующийся полиэфирный полиуретан имеет средневесовую молекулярную массу 40000-80000 граммов на моль.
24. Композиция для порошкового покрытия, образованная из водной дисперсии, полученной способом по п.20.
25. Способ изготовления закапсулированных в полимер частиц, включающий:
(1) получение в водной среде смеси из:
(а) частиц,
(б) этилен-ненасыщенного мономера и
(в) диспергируемого в воде полимеризующегося диспергирующего средства;
(2) полимеризацию этилен-ненасыщенного мономера и полимеризующегося диспергирующего средства с образованием водной дисперсии, включающей закапсулированные в полимер частицы, содержащие сьшучий полимер;
(3) удаление воды из водной дисперсии для образования твердого материала, включающего закапсулированные в полимер частицы; и
(4) измельчение твердого материала.
26. Отражающая поверхность, по меньшей мере, частично покрытая слоем придающего цвет неукрывающего покрытия, нанесенным из композиции для порошкового покрытия, включающей множество закапсулированных в полимер наночастиц, имеющих максимальную мутность 10%.